【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】
鉱物質建築材料を製造する方法であって、
(i) (a) １．８未満の平均イソシアネート官能価、０〜１０重量％の脂肪族及び／若しく        は環式脂肪族的に結合したイソシアネート基含有量（NCO として計算；分子量＝        ４２）、
(b) ２．０〜２５．０重量％のウレタン基含有量（NHCOO として計算；分子量＝５９        ）、
(c) ３０〜９０重量％の（平均してエチレンオキシド単位５〜５０個を含むポリエー        テル鎖内に結合した）エチレンオキシド単位含有量（C2H4O として計算；分子量        ＝４４）
を有する、水分散性若しくは水溶性ポリエーテルウレタン組成物を、骨材、水硬性無機バインダー及び水と均一に混合し、
(ii) 工程(i) の混合物を硬化させて該鉱物質建築材料を形成する工程からなる前記方法。
【請求項２】
ウレタン基含有量（NHCOO として計算；分子量＝５９）が約４．０〜２１．５重量％であり、ポリエーテル鎖内に結合したエチレンオキシド単位の含有量（C2H4O として計算；分子量＝４４）が４０〜８０重量％であり、及び該ポリエーテル鎖が平均してエチレンオキシド単位５〜２５個を含む請求項１の方法。
【請求項３】
前記ポリエーテルウレタンは、(i) 脂肪族及び／若しくは環式脂肪族ジイソシアネートをベースにすると共にイソシアヌレート基を含みかつ１２〜２８重量％のイソシアネート基含有量及び０．５重量％未満のモノマージイソシアネート含有量を有するポリイソシアネートと、(ii)平均してエチレンオキシド単位５〜５０個を含むポリエーテルアルコール及び、場合により、イソシアネート基と反応する基を有する分子量範囲３２〜３００の化合物との反応により調製される請求項１の方法。
【請求項４】
前記ポリエーテルウレタンは、(i) １，６−ジイソシアナトヘキサンをベースにすると共に実質的にイソシアヌレート基を含みかつ場合によりウレチドン基及び／若しくはアロファネート基を含みかつ１９〜２４重量％のイソシアネート基含有量及び０．５重量％未満のモノマー１，６−ジイソシアナトヘキサン含有量を有するポリイソシアネートと、(ii)平均してエチレンオキシド単位５〜２５個を含むポリエチレングリコールモノメチルエーテル及び、場合により、イソシアネート基と反応する基を有する分子量範囲３２〜３００の化合物との反応により調製される請求項１の方法。
【請求項５】
前記ポリエーテルウレタンは、モルタル組成物若しくはコンクリート組成物の固体含有量を基準として１０重量％までの量が使用される請求項１の方法。
【請求項６】
前記ポリエーテルウレタンは、モルタル組成物若しくはコンクリート組成物の固体含有量を基準として０．５〜５重量％の量で使用される請求項１の方法。
【請求項７】
前記鉱物質建築材料はコンクリートを含んでなる請求項１の方法。
【請求項８】
前記鉱物質建築材料はモルタルを含んでなる請求項１の方法。
【請求項９】
請求項７の方法により形成される建築材料。
【請求項１０】
請求項１の方法により形成される建築材料。
【請求項１１】
鉱物質建築材料を製造するための混合物であって、
(i) (a) １．８未満の平均イソシアネート官能価、０〜１０重量％の脂肪族及び／若しく        は環式脂肪族的に結合したイソシアネート基含有量（NCO として計算；分子量＝        ４２）、
(b) ２．０〜２５．０重量％のウレタン基含有量（NHCOO として計算；分子量＝５９        ）、
(c) ３０〜９０重量％の（平均してエチレンオキシド単位５〜５０個を含むポリエー        テル鎖内に結合した）エチレンオキシド単位含有量（C2H4O として計算；分子量        ＝４４）
を有する水分散性若しくは水溶性ポリエーテルウレタン組成物、
(ii)  骨材、
(iii) 水硬性無機バインダー及び
(iv)  水
を均一に混合してなる前記混合物。
【請求項１２】
請求項１１の混合物を硬化させることにより得られる建築材料。
【請求項１３】
前記建築材料がコンクリートを含んでなる請求項１２の建築材料。
【請求項１４】
前記建築材料がモルタルを含んでなる請求項１２の建築材料。
【手続補正２】
【補正対象書類名】明細書
【補正対象項目名】０００７
【補正方法】変更
【補正の内容】
【０００７】
DE-A 2,300,206号明細書の教示するところによれば、疎水性ポリイソシアネートのセメント組成物との相溶性は、これらを（場合によりほかの乳化剤を含むこともある）セルロース誘導体、ポリビニルアルコール又はポリエーテルアルコールのような水溶性ポリマーと組み合わされて使用するとき、著しく改善することができる。しかし、有機溶剤が使用されても、この文献に記載された方法によって得ることができる水系セメント混合物は、実際操業にとって有用ではない、数分という非常に短い加工時間を有する。さらにまた、このような方法によりバインダー中に含まれたかなりの量の水溶性ポリマーは永久的な親水性を与えることになり、したがってコンクリートは望ましからざる高水吸収性を持つことになる。
【手続補正３】
【補正対象書類名】明細書
【補正対象項目名】００１９
【補正方法】変更
【補正の内容】
【００１９】
好ましい出発原料化合物A)には、脂肪族及び／若しくは環式脂肪族的に結合したイソシアネート基を含む化合物がある。HDI 、IPDI、４，４’−ジイソシアナトジシクロヘキシルメタン又はこれらの混合物及びこれらのジイソシアネートをベースにしたポリイソシアネートが特に好ましい。
【手続補正４】
【補正対象書類名】明細書
【補正対象項目名】００２１
【補正方法】変更
【補正の内容】
【００２１】
該アルコキシル化反応に好適なアルキレンオキシドには、特にエチレンオキシド及びプロピレンオキシドがある。このような化合物は如何なる順序でも、あるいは混合物として、アルコキシル化反応に使用できる。好適なポリエーテルアルコールB)は、純ポリエチレンオキシドポリエーテルアルコールであるか、又は、アルキレンオキシド単位が少なくとも７０モル％、好ましくは少なくとも８０モル％のエチレンオキシド単位を含むポリアルキレンオキシドポリエーテル混合体である。
【手続補正５】
【補正対象書類名】明細書
【補正対象項目名】００２３
【補正方法】変更
【補正の内容】
【００２３】
前記ポリエーテルアルコールに加えて、（イソシアネート基と反応する基も含む）化合物C)を、本発明にしたがってコンクリート添加剤として使用される水分散性又は水溶性ポリエーテルウレタンの調製に場合により使用することができる。これらの化合物は主として、分子量が３２〜５００であってヒドロキシル、アミノ及び／若しくはメルカプタン基を含む単官能若しくは多官能性有機化合物、又はそのような化合物の望ましい混合物である。
【手続補正６】
【補正対象書類名】明細書
【補正対象項目名】００２６
【補正方法】変更
【補正の内容】
【００２６】
加えてまた、アセトンオキシム、ブタノンオキシム及びシクロヘキサノンオキシムのようなオキシム、ε-カプロラクタムのようなラクタム、又は、例えば（ポリウレタン化学で公知の、イソシアネート基のブロック剤である）マロン酸ジエチルのようなC-H-酸化合物も場合により成分C)として使用することができる。特に好適な出発原料化合物C)は分子量範囲が３２〜３００の、水酸基及び／若しくは第二級アミノ基を含む上述の化合物である。
【手続補正７】
【補正対象書類名】明細書
【補正対象項目名】００２７
【補正方法】変更
【補正の内容】
【００２７】
本発明の方法に使用される水分散性又は水溶性ポリエーテルウレタンは公知の方法によって調製することができる。好適なポリエーテルウレタンはポリイソシアネートのような疎水性ポリマー用の表面活性剤又は乳化剤として多数の刊行物に記載されている（例えば、DE-A 2,415,435、 EP-A 13,112、 EP-A 19,844、EP-A 61,628、EP-A 110,497、 EP-A 206,059 、EP-A 281,801、EP-A 486,881、WO 96/30425 参照）。
【手続補正８】
【補正対象書類名】明細書
【補正対象項目名】００３７
【補正方法】変更
【補正の内容】
【００３７】
通常の骨材は、特に天然産若しくは合成の、緻密質若しくは多孔性の岩石類、例えば、砂、砂利、砕石、細砕石、砕石砂、溶岩スラグ、砕クリンカー、かこう岩、玄武岩、軽石、粘土、粘板岩、フライアッシュ又は薄片状雲母である。骨材には時には金属又は有機質骨材がある。場合により、生若しくは凝固コンクリート又はモルタルの性質に制御しながら影響を与えることを支援できる添加剤及び混和材がコンクリート調製の際に使用できる。
【手続補正９】
【補正対象書類名】明細書
【補正対象項目名】００４２
【補正方法】変更
【補正の内容】
【００４２】
該水分散性又は水溶性ポリエーテルウレタンはまた、特定の混合用機材、例えば高速撹拌機を用いることなく、コンクリート組成物若しくはモルタル組成物中に非常に微細に分割された状態でかつ完全に均一に撹拌分布させることもできる。ほんの少量の添加さえもバインダー混合物の加工性及び使用上の性質に大幅の改善をもたらす。生モルタル混合物に対して大きな液化効果を発揮する結果、本発明により改質されたモルタルの水／セメント値（W ／C 値）は、比較用の非改質試料の値よりも著しく低い。混合用水の必要度が低いため、硬化後のポリウレタン改質モルタルは高密度を有し、このことはそれ自身、なかでも機械的性質の大幅な改善として現われる。これらの改善には、圧縮及び曲げ引張強度の増大、交番凍結／解凍に対する抵抗性並びに化学的浸食に対する抵抗性の増加のような改善がある。例えば、モルタル若しくはコンクリート組成物の圧縮又は曲げ引張強度は２０％を超えるほど増大さ可能である。コンクリート組成物若しくはモルタル組成物の加工時間はこれら特定ポリエーテルウレタンの共使用により制限されない。
【手続補正１０】
【補正対象書類名】明細書
【補正対象項目名】００４３
【補正方法】変更
【補正の内容】
【００４３】
場合により遊離イソシアネート基を含む水分散性又は水溶性ポリエーテルウレタンを添加した、本発明にしたがって調製されたコンクリート若しくはモルタル組成物は原則的に、従来型建材が使用される全建設分野で使用することができる。これら組成物は、機械的強度及び化学的抵抗性に関して高度の規格が要求される用途、例えば地上及び地下構造建設、床仕上げ、道路建設において、又は工業分野において特に好適である。